(57)【要約】【課題】  生産性に優れ、耐擦傷性、耐薬品性、耐汚染性、耐候性など優れた表面物性を有する化粧板を得る。【解決手段】  式（１）で示される、トリアジン環含有（メタ）アクリレートプレポリマー（Ａ）１０〜５０重量％、式（４）で示される（Ａ）以外の一級水酸基を有する活性エネルギー線重合性化合物（Ｂ）５〜５０重量％、（Ａ）以外の４〜１５個のエチレン性不飽和結合を有し、一級水酸基を有さない活性エネルギー線重合性化合物（Ｃ）１０〜５０重量％を含むことを特徴とする活性エネルギー線硬化性樹脂組成物を得る。次いでフィルムに組成物を塗布し、熱硬化性樹脂含浸紙に転写して、フィルムは剥がす。【選択図】  図１
2007231284.tif 000002
【特許請求の範囲】
【請求項１】
下記化１で示される、トリアジン環含有（メタ）アクリレートプレポリマー（Ａ）１０〜５０重量％、化４で示される（Ａ）以外の一級水酸基を有する活性エネルギー線重合性化合物（Ｂ）５〜５０重量％、（Ａ）以外の４〜１５個のエチレン性不飽和結合を有し、一級水酸基を有さない活性エネルギー線重合性化合物（Ｃ）１０〜５０重量％を含むことを特徴とする転写用の活性エネルギー線硬化性樹脂組成物。
【化１】
2007231284.tif 000010
ただし、ｎ＝１〜１０である。
Ｒ1は化２で表される１価または多価の官能基群から１種または２種以上選択される官能基である。
【化２】
2007231284.tif 000011
Ｒ２〜Ｒ５，Ｒ８，Ｒ９は、−ＣＨ2−，−ＣＨ2ＯＣＨ2−で表される２価の官能基および水素基の群から１種または２種以上選択される官能基であり、その内、−ＣＨ2ＯＣＨ2−はトリアジン環同士を結合するためのみの官能基である。
Ｒ６，Ｒ７は、水酸基、アルコキシ基および化３で示されるエチレン性不飽和結合を有する官能基群から選ばれる１価の官能基で、Ｒ２〜Ｒ５，Ｒ８，Ｒ９の中で他のトリアジン環に結合しない−ＣＨ2−に、末端基として結合する。
【化３】
2007231284.tif 000012
ただし、化３の官能基は分子中に少なくとも１つは存在し、そのＲ１０は水素基および−ＣＨ3の群から選択される官能基である。
R１１は炭素数２〜４のアルキレン鎖である。
【化４】
2007231284.tif 000013
（式中、Ｒ１２はＨまたはＣＨ3、Ｒ１３は炭素数１〜１０のアルキレン鎖、nは１〜６の整数を示す。）
【請求項２】
前記トリアジン環含有（メタ）アクリレートプレポリマー（Ａ）、前記化４で示される（Ａ）以外の一級水酸基を有する活性エネルギー線重合性化合物（Ｂ）、前記（Ａ）以外の４〜１５個のエチレン性不飽和結合を有し、一級水酸基を有さない活性エネルギー線重合性化合物（Ｃ）に加え、更に紫外線吸収剤（Ｅ）、および／またはヒンダードアミン系光安定剤（Ｆ）を含むことを特徴とする請求項１記載の転写用の活性エネルギー線硬化性樹脂組成物。
【発明の詳細な説明】
【技術分野】
【０００１】
本発明は、化粧板表面に耐擦傷性、耐薬品性、耐汚染性を付与するのに好適な転写用の活性エネルギー線硬化性樹脂組成物に関する。
【背景技術】
【０００２】
従来、化粧板表面の耐擦傷性、耐薬品性、耐汚染性を向上させる手段としては、活性エネルギー線硬化型樹脂や熱硬化型樹脂を含む塗液を化粧板表面に塗布して硬化せしめる方法、それらの樹脂を含む塗液を剥離性のある基材に塗布し硬化して、転写シートとした後、硬化塗膜を化粧板に重ねて、加熱加圧等により、その化粧板表面に硬化塗膜を転写するか、または基材上に設けた塗膜を半硬化の状態にして転写シートとし、半硬化状態の塗膜を化粧板表面に転写後に、再度、硬化処理を行い、化粧板表面に上記耐性を有する塗膜を設ける方法が知られている。特に、活性エネルギー線により硬化した塗膜は、優れた塗膜特性（耐擦傷性、耐汚染性等）を有するため、塗膜を化粧板表面に設ける方法については、種々提案されている。
【発明の開示】
【発明が解決しようとする課題】
【０００３】
しかしながら、一般的に上記耐性を有するような塗膜は、分子中に多くの反応性官能基を有する材料を架橋させてなるものであって、高い架橋密度を有する場合が多く、その塗膜を直接化粧板に密着させようとした場合、塗膜の緻密さ，硬化収縮等により、化粧板表面への密着性が著しく劣る場合が多い。よって、転写の場合には、プライマーや接着剤層などを転写シートの塗膜側、または化粧板側に設けて、密着性を確保しているのが現状である。この場合、接着層を設けるための余分な操作や離型紙などが必要になり、生産性およびコストの面で不利である。特にバッチ方式で作られる、高圧メラミン化粧板などの場合には、生産性が低下してしまう。また、塗布または転写後に硬化する場合には、その製造ラインに乾燥装置や高価な活性エネルギー線発生装置が必要になり、作業スペースやコスト的な面で不利である。従って、本発明の目的は、プライマーや接着剤を用いることなく、化粧板表面に優れた耐擦傷性、耐薬品性、耐汚染性、耐候性を付与するのに好適な活性エネルギー線硬化性樹脂組成物を提供することである。
【特許文献１】特開２００１−３１８８９号公報
【課題を解決するための手段】
【０００４】
以上の課題に鑑み、鋭意研究の結果、本発明者は、特定の材料，配合からなる組成物を用いることで、化粧板に転写される際、組成物中に含有される一級水酸基およびアルコキシメチル基、アミノ基等と、化粧板用に一般に用いられる熱硬化性樹脂との間で化学反応を起こすことにより、化学結合を生じ、硬化した後であっても、接着剤、プライマー無しで化粧板への良好な転写性、密着性を示し、かつ、得られた化粧板は優れた耐擦傷性、耐薬品性、耐汚染性、耐候性を有すことを見いだし、本発明に至った。
【０００５】
即ち、本発明は、下記化１で示される、トリアジン環含有（メタ）アクリレートプレポリマー（Ａ）１０〜５０重量％、化４で示される（Ａ）以外の一級水酸基を有する活性エネルギー線重合性化合物（Ｂ）５〜５０重量％、（Ａ）以外の４〜１５個のエチレン性不飽和結合を有し、一級水酸基を有さない活性エネルギー線重合性化合物（Ｃ）１０〜５０重量％を含むことを特徴とする転写用の活性エネルギー線硬化性樹脂組成物である。
【０００６】
【化１】
2007231284.tif 000003
【０００７】
ただし、ｎ＝１〜１０である。
Ｒ1は化２で表される１価または多価の官能基群から１種または２種以上選択される官能基である。
【０００８】
【化２】
2007231284.tif 000004
【０００９】
Ｒ２〜Ｒ５，Ｒ８，Ｒ９は、−ＣＨ2−，−ＣＨ2ＯＣＨ2−で表される２価の官能基および水素基の群から１種または２種以上選択される官能基であり、その内、−ＣＨ2ＯＣＨ2−はトリアジン環同士を結合するためのみの官能基である。
Ｒ６，Ｒ７は、水酸基、アルコキシ基および化３で示されるエチレン性不飽和結合を有する官能基群から選ばれる１価の官能基で、Ｒ２〜Ｒ５，Ｒ８，Ｒ９の中で他のトリアジン環に結合しない−ＣＨ2−に、末端基として結合する。
【００１０】
【化３】
2007231284.tif 000005
【００１１】
ただし、化３の官能基は分子中に少なくとも１つは存在し、そのＲ１０は水素基および−ＣＨ3の群から選択される官能基である。
R１１は炭素数２〜４のアルキレン鎖である。
【００１２】
【化４】
2007231284.tif 000006
【００１３】
（式中、Ｒ１２はＨまたはＣＨ3、Ｒ１３は炭素数１〜１０のアルキレン鎖、nは１〜６の整数を示す。）
また、前記（Ａ）、（Ｂ）、（Ｃ）に加え、更に紫外線吸収剤（Ｅ）、および／またはヒンダードアミン系光安定剤（Ｆ）を含むことを特徴とする請求項１記載の活性エネルギー線硬化性樹脂組成物である。
【発明の効果】
【００１４】
本発明の組成物を用いることにより、特に接着剤を介することなく、種々の既存熱硬化性樹脂化粧板に、各種耐性に優れた保護層を設けることが出来、工程の簡略化、及び生産効率が向上した。本発明の組成物を用いて製造した化粧板は耐擦傷性、耐薬品性、耐汚染性、耐候性に優れ、従来の熱硬化性樹脂化粧板が使われていた用途のみならず、これまで使用が難しかった、屋外外装用途、浴室用途、キッチンパネル用途に利用できる。
【発明を実施するための最良の形態】
【００１５】
以下、本発明について詳細に説明する。まず、本発明の転写用の活性エネルギー線硬化性樹脂組成物は、トリアジン環含有（メタ）アクリレートプレポリマー（Ａ）１０〜５０重量％、（Ａ）以外の一級水酸基を有する活性エネルギー線重合性化合物（Ｂ）５〜５０重量％、（Ａ）以外の４〜１５個のエチレン性不飽和結合を有し、一級水酸基を有さない活性エネルギー線重合性化合物（Ｃ）１０〜５０重量％から構成されるものである。
【００１６】
まず、トリアジン環含有（メタ）アクリレートプレポリマー（Ａ）は（１）アミノトリアジン化合物，ホルムアルデヒド源，およびモノヒドロキシアルキル（メタ）アクリレートを重縮合するか、または（２）Ｎ−アルコキシメチル化トリアジン化合物，モノヒドロキシアルキル（メタ）アクリレートを重縮合することにより得られ、樹脂含浸紙への特に高温、短時間成型における転写性を付与する役割を有し、かつ塗膜の耐傷付き性、硬度、耐薬品性等を付与するものである。
【００１７】
アミノトリアジン化合物は、Ｃ3Ｎ3からなるトリアジン環の３つの炭素原子にそれぞれアミノ基が結合した構造の化合物であり、アミノトリアジン化合物とは、アミノトリアジン自身あるいはアミノトリアジン誘導体を示す。
【００１８】
アミノトリアジン自身としては、メラミンが挙げられ、アミノトリアジン誘導体としては、ベンゾグアナミン、アセトグアナミン、シクロヘキサンカルボグアナミン、シクロヘキセンカルボグアナミン、ノルボルナンカルボグアナミン、ノボルネンカルボグアナミン等が挙げられる。
【００１９】
Ｎ−アルコキシメチル化トリアジン化合物は上記アミノトリアジン化合物およびアミノトリアジン誘導体にホルムアルデヒド源およびメタノール、ブタノール等のモノアルコールを反応させ、アミノ基にアルコキシメチル基を付加したものである。
【００２０】
ホルムアルデヒド源としては、パラホルムアルデヒドが使用されることが望ましい。本発明ではアミノトリアジン化合物とともに、モノヒドロキシアルキル（メタ）アクリレートに溶解して用いることができる。このためホルムアルデヒド水溶液を使用した場合のような脱水、脱溶媒の工程が不要である。
【００２１】
モノヒドロキシアルキル（メタ）アクリレートとしては、２−ヒドロキシエチル（メタ）アクリレートのほか、２−ヒドロキシプロピル（メタ）アクリレート、４−ヒドロキシブチル（メタ）アクリレート、ポリエチレングリコールモノ（メタ）アクリレート、ポリプロピレングリコールモノ（メタ）アクリレート、必要に応じてトリメチロールプロパンジ（メタ）アクリレート、アリルアルコール、エチレングリコールアリルエーテル、グリセリンジアリルエーテル、Ｎ−メチロール（メタ）アクリルアミド等あるいはこれらの混合物が添加可能である。このうち、コストや扱い易さの点から、２−ヒドロキシエチル（メタ）アクリレートが好ましい。
【００２２】
トリアジン環含有（メタ）アクリレートプレポリマー（Ａ）の合成は以下の工程により行われる。まず、（１）アミノトリアジン化合物，ホルムアルデヒド源，およびモノヒドロキシアルキル（メタ）アクリレートを重縮合する場合、アミノトリアジン化合物へのホルムアルデヒドの付加反応によるメチロール基の生成及びメチロール基とヒドロキシル基含有（メタ）アクリレートのヒドロキシル基との縮合反応、あるいはアミノトリアジン化合物とモノヒドロキシアルキル（メタ）アクリレート、ホルムアルデヒドヘミアセタールとの反応により縮合反応して進行するものと解される。このようにして合成されたトリアジン環含有（メタ）アクリレートプレポリマー（Ａ）はトリアジン環に対して（メタ）アクリレート基及びアルキルエーテル基及び／又はメチロール基及び／又はアミノ基及び／またはメチレン基を含む化合物として生成している。
【００２３】
また、（２）Ｎ−アルコキシメチル化トリアジン化合物，モノヒドロキシアルキル（メタ）アクリレートを重縮合する場合、反応はアミノエチルアルキルエーテル化トリアジン化合物中のＮ−アルコキシメチル基とモノヒドロキシアルキル（メタ）アクリレートのトランスエーテル化反応により進行し、このようにして合成されたトリアジン環含有（メタ）アクリレートプレポリマー（Ａ）はトリアジン環に対して（メタ）アクリレート基及びＮ−アルコキシメチル基を含む化合物として生成している。
【００２４】
よって、トリアジン環含有（メタ）アクリレートプレポリマー（Ａ）は以上の２方法で得ることが可能であるが、アミノトリアジン化合物を起源とした場合、（２）法はアミノトリアジン化合物のＮ−アルコキシメチル及び、トランスエーテル化反応の２段階の工程が必要になり、それに対して（１）法は１工程で目的とするトリアジン環含有（メタ）アクリレートプレポリマー（Ａ）が得られ、さらに構造的な特徴として、トリアジン環に対して（メタ）アクリレート基又はメチロール基又はアミノ基及び／またはメチレン基を含み、工程の簡略さ、プレポリマーの反応性の点から、（１）法による合成方法が好ましい。
【００２５】
（１）あるいは（２）法にて合成されるプレポリマーの平均分子量は反応条件及び重縮合反応時に留出する水分あるいはアルコールの留出量を調節することにより２００〜８０００の範囲に設定することが望ましい。８０００以上では粘度が高くなりすぎ使用に適さなくなる。また２００以下では目的とする性能が得られない。トリアジン環含有（メタ）アクリレートプレポリマー（Ａ）は、組成物中に、組成物の全量を基準として、１０〜５０重量％含有されることが必須である。１０重量％未満では硬化後の転写性、塗膜の耐傷付き性、硬度、耐薬品性等が劣り、５０重量％より多くなると組成物にした際、粘度が高くなりすぎて、コーティングに適さなくなる。プレポリマー（Ａ）は組成物中に２０〜４０重量％含有されることが好ましい。
【００２６】
活性エネルギー線重合性化合物としては、分子中にα，β−不飽和二重結合を有するラジカル重合性化合物と、エポキシ基、オキセタン基等の光カチオン重合性官能基を有する光カチオン重合性化合物が挙げられる。ラジカル重合性化合物としては、ビニル型，アリル型，アクリレート型もしくはメタアクリレート型の化合物が挙げられ、光カチオン重合性化合物としては、ビニルエーテル化合物、エポキシ化合物、オキセタン化合物が挙げられる。
【００２７】
（Ａ）以外の一級水酸基を有する活性エネルギー線重合性化合物（Ｂ）は、樹脂含浸紙への転写性、密着性を付与する役割を有するものである。一級水酸基を有するラジカル重合性化合物の例としては、２−ヒドロキシエチル（メタ）アクリレート，４−ヒドロキシブチル（メタ）アクリレート，６−ヒドロキシヘキシル（メタ）アクリレート等の、末端に一級水酸基を２個有するアルキレンジオール類と（メタ）アクリル酸をエステル化反応して得られるヒドロキシアルキル（メタ）アクリレート、ヒドロキシアルキル（メタ）アクリレートの末端水酸基に更にカプロラクトンを反応せしめたカプロラクトン（メタ）アクリレート、トリメチロールプロパン，ペンタエリスリトール等のポリオール類と（メタ）アクリル酸を反応させたトリメチロールプロパンモノ，ジ（メタ）アクリレート、ペンタエリスリトールモノ，ジ，トリ（メタ）アクリレート等、ジエチレングリコール，プロピレンオキサイド−エチレンオキサイド共重合体等の末端に一級水酸基を有するアルキレンオキサイドと（メタ）アクリル酸を反応したアルキレンオキサイド（メタ）アクリレート、モノヒドロキシ（メタ）アクリレートを他のアクリル樹脂合成用モノマーと共重合したポリマー，オリゴマー中の水酸基の一部を（メタ）アクリル酸で変性した、ポリヒドロキシアクリルアクリレート、ポリエステルポリオールの一部水酸基を（メタ）アクリル酸で変性したポリヒドロキシポリエステルアクリレート等が挙げられる。上記例は特に発明の内容を制限するものではなく、最終的な化合物の形態として、同一分子中に活性エネルギー線により重合可能な官能基と一級水酸基を有するものは全て含まれ、いずれか１種あるいは２種以上を混合して用いても良い。
【００２８】
また、この中でも、下化８で示されるものが好ましい。
【００２９】
【化８】
2007231284.tif 000007
【００３０】
（式中、Ｒ１２はＨまたはＣＨ3、Ｒ１３は炭素数１〜１０のアルキレン鎖、nは１〜６の整数を示す。）
Ｒ１３は炭素数１〜５のアルキレン鎖であることが好ましく、ｎは１〜４が好ましい。Ｒ１３の炭素数が１０よりも大きくなる、またはｎが６よりも大きくなると、相対的に密着性に寄与する水酸基の数が減ってしまい、樹脂含浸紙との密着性が低下してしまう。更に、樹脂含浸紙との密着性、転写層を形成する組成物の粘度の点から、４−ヒドロキシブチルアクリレートがより好ましい。光カチオン重合性化合物の例としては、３−エチル−３−ヒドロキシメチルオキセタン、ヒドロキシブチルビニルエーテル等が挙げられる。一級水酸基を有する活性エネルギー線重合性化合物（Ｂ）は、組成物中に組成物の全量を基準として、５〜５０重量％含有されることが必須である。５重量％未満では樹脂含浸紙への転写性および密着性が劣ってしまい、また５０重量％より多いと、塗膜の耐水性、耐候性等が劣ってしまう。化合物（Ｂ）は、組成物中に１５〜４０重量％含有されることが好ましい。
【００３１】
（Ａ）以外の４〜１５個のエチレン性不飽和結合を有し、一級水酸基を有さない活性エネルギー線重合性化合物（Ｃ）は、塗膜の耐傷付き性、硬度、耐薬品性等を付与するものである。例としては、ジイソシアネート化合物の両末端イソシアネート基にペンタエリスリトールトリアクリレート，トリメチロールプロパンジアクリレート，ジペンタエリスリトールペンタアクリレート等の分子内に水酸基を有するポリ(メタ)アクリレートを反応させたウレタン（メタ）アクリレート，または上記多価アルコールに過剰量のポリイソシアネート化合物を反応させ、余ったイソシアネート基に２−ヒドロキシエチルアクリレートの様な水酸基を有する（メタ）アクリレートを反応させたウレタン（メタ）アクリレート、ジトリメチロールプロパン，ジペンタエリスリトール、及びそれらのカプロラクトン変性体の様な水酸基を4個以上有する多価アルコールに（メタ）アクリル酸を反応せしめたアルキレン（メタ）アクリレート、多塩基酸と多価アルコールとを重縮合せしめて得られた末端、および／または側鎖に水酸基またはカルボキシル基を有するポリエステル樹脂に、水酸基またはカルボキシル基を有するポリ（メタ）アクリレートを反応せしめたポリエステル（メタ）アクリレート、水酸基またはカルボキシル基またはエポキシ基を有するモノマーを共重合したアクリル樹脂に、それぞれの官能基と反応性を有する（メタ）アクリル酸または（メタ）アクリレートを反応せしめたアクリル（メタ）アクリレート、フェノールノボラック型またはクレゾールノボラック型エポキシ樹脂に（メタ）アクリル酸を反応せしめた、フェノールノボラック型またはクレゾールノボラック型エポキシ（メタ）アクリレート、ホスファゼン樹脂と水酸基を有する（メタ）アクリレート等の反応物等が挙げられる。
【００３２】
光カチオン重合性化合物としては、ペンタエリスリトールテトラビニルエーテル、ジペンタエリスリトールヘキサビニルエーテル、ジトリメチロールプロパンテトラビニルエーテル等が挙げられる。
【００３３】
４〜１５個のエチレン性不飽和結合を有し、一級水酸基を有さない活性エネルギー線重合性化合物（Ｃ）は、組成物中に、組成物の全量を基準として、１０〜５０重量％含有されることが必須である。１０重量％未満では硬化後の塗膜の耐傷付き性、硬度、耐薬品性等が劣り、５０重量％よりも多いと、転写シートの反りが強く、また塗膜が割れやすくなる等の問題が生じる。化合物（Ｃ）は、組成物中に1５〜４５重量％含有されることが好ましい。
【００３４】
本発明の組成物には、組成物の粘度の調整や転写層の柔軟性、硬化性を付与等の目的で、以下のような他の活性エネルギー線重合性化合物（Ｄ）を適宜添加しても良い。ラジカル重合性化合物としては、上記化合物（Ａ）、（Ｂ）、（Ｃ）を除いた脂肪族，脂環式，芳香族（メタ）アクリレートモノマー、ポリウレタン、エポキシ、ポリエステル等のオリゴマーの（メタ）アクリレート、光カチオン重合性化合物としては、上記化合物（Ａ）、（Ｂ）、（Ｃ）を除いたビニルエーテル化合物、エポキシ化合物、オキセタン化合物等が挙げられる。
【００３５】
ラジカル重合性化合物のうち、脂肪族単官能（メタ）アクリレートとしては、ブチル（メタ）アクリレート、ラウリル（メタ）アクリレート等のアルキル（メタ）アクリレート、メトキシプロピレングリコールアクリレート、エトキシジエチレングリコールアクリレート等のアルコキシアルキレングリコール（メタ）アクリレート、アクリルアミド、N−ブトキシメチルアクリルアミド等のN−置換アクリルアミド等が挙げられる。
【００３６】
脂肪族多官能（メタ）アクリレートとしては、１，６−ヘキサンジオールジ（メタ）アクリレート、ネオペンチルグリコールジ（メタ）アクリレート、ポリエチレングリコールジ（メタ）アクリレート等のアルキレングリコールジ（メタ）アクリレート、トリメチロールプロパントリ（メタ）アクリレート、エチレンオキサイド，プロピレンオキサイド変性トリメチロールプロパントリアクレート等のトリ（メタ）アクリレート等が挙げられる。脂環式（メタ）アクリレートのうち、単官能のタイプとしては、シクロヘキシル（メタ）アクリレート、多官能のタイプとしては、ジシクロペンタジエニルジ（メタ）アクリレート等が挙げられる。
【００３７】
芳香族（メタ）アクリレートのうち、単官能のタイプとしては、フェニル（メタ）アクリレート、ベンジル（メタ）アクリレート、フェノキシエチル（メタ）アクリレート、フェノキシジエチレングリコール（メタ）アクリレート等が挙げられ、多官能のタイプとしては、エトキシ化ビスフェノールＡジ（メタ）アクリレート、エトキシ化ビスフェノールＦジ（メタ）アクリレート等が挙げられる。
【００３８】
ポリウレタン（メタ）アクリレートとしては、ジ、トリ、ポリエチレングリコール等のエーテルグリコールをジイソシアネートで鎖延長して、その両末端を（メタ）アクリレート化したポリエーテルウレタン（メタ）アクリレート、エーテルグリコールの代わりにポリエステルグリコールを用いたポリエステルウレタン（メタ）アクリレート、その他、カプロラクトンジオール，ポリカーボネートジオール等を用いたものが挙げられる。
【００３９】
エポキシ（メタ）アクリレートとしては、ビスフェノールＡ型エポキシ樹脂，ノボラック型エポキシ樹脂，エポキシ化油型等のエポキシ基に（メタ）アクリル酸を反応せしめたものが挙げられる。
【００４０】
ポリエステル（メタ）アクリレートは、多塩基酸と多価アルコールを重縮合せしめて、水酸基ないし、カルボキシル基を有するポリエステルを得、ついで該ポリエステル中の水酸基と（メタ）アクリル酸とのエステル化し、あるいは該ポリエステル中のカルボキシル基と水酸基含有（メタ）アクリレートをエステル化する事により得られるものが挙げられる。
【００４１】
上記オリゴマーにおいて構造の基本となる部分，例としてポリウレタン（メタ）アクリレートの場合にはジオール成分の種類は特に１種類に限定されるわけでは無く、異種のものを混合しても良い。
【００４２】
その他の（メタ）アクリレートの例としては、Ｓｉ原子を含むものとして、シリコン変性（メタ）アクリレート、Ｆ原子を含むものとして、フッ素変性（メタ）アクリレート、ハロゲン原子を含むものとして、テトラブロモビスフェノールＡジ（メタ）アクリレート、テトラクロロビスフェノールＡジ（メタ）アクリレート、ヒンダードアミン骨格を有する、ペンタメチルピペリジルメタアクリレート，テトラメチルピペリジルメタアクリレート、トリアジン骨格を含むものとして、トリス（アクリロキシエチル）イソシアヌレート等が挙げられる。
【００４３】
光カチオン重合性化合物の例としては、エチルビニルエーテル，トリエチレングリコールジビニルエーテル，トリメチロールプロパントリビニルエーテル等のビニルエーテル化合物、ビスフェノールA型エポキシ樹脂，ノボラック型エポキシ樹脂，エポキシ化油型エポキシ樹脂，脂環式エポキシ樹脂，脂肪族エポキシ樹脂等のエポキシ化合物、アジペートビスオキセタン，キシリレンビスオキセタン等のオキセタン化合物が挙げられる。他の活性エネルギー線重合化合物（Ｄ）は組成物中に、組成物の全量を基準として、０〜３０重量％含有されることが好ましい。３０重量％よりも多いと転写層の転写性や硬度、耐薬品性等が低下する。
【００４４】
本組成物は以上の活性エネルギー線重合性化合物（Ａ），（Ｂ），（Ｃ）をその必須として特定の比率にて混合したものであるが、その他の成分として、紫外線吸収剤（Ｅ）、ヒンダードアミン系光安定剤（Ｆ）、さらに酸化防止剤、消泡剤、レベリング剤、防菌防かび剤、摩耗性付与剤、顔料もしくは染料を転写性、及び転写層の最終物性に影響しない範囲で加えることが出来る。本発明の組成物を用いて形成する転写層は、活性エネルギー線重合性化合物が高度に架橋した塗膜であるため、その内部歪みの大きさから、経時で塗膜にワレ、ヒビが入ってしまう場合があり、転写化粧板の安定性向上の目的から、紫外線吸収剤、光安定剤の添加は有効である。
【００４５】
紫外線吸収剤（Ｅ）としては、サリチル酸系紫外線吸収剤、ベンゾフェノン系紫外線吸収剤、ベンゾトリアゾール系紫外線吸収剤、トリアジン系紫外線吸収剤、シアノアクリレート系紫外線吸収剤等の有機系紫外線吸収剤、或いは酸化亜鉛、酸化チタン、酸化セリウムの微粒子からなる無機系紫外線吸収剤があげられるが、転写層の透明性、コストの点から、ベンゾトリアゾール系紫外線吸収剤，トリアジン系紫外線吸収剤が好ましい。
【００４６】
ヒンダードアミン系光安定剤（Ｆ）としては、ビス（１，２，２，６，６−ペンタメチル−４−ピペリジニル）セバケート、１−（メチル）−８−(１，２，２，６６−ペンタメチル−４−ピペリジニル)セバケート、デカン二酸ビス（２，２，６，６−テトラメチル−１−（オクチルオキシ）−４−ピペリジニル）エステル、ビス(１，２，２，６，６−ペンタメチル−４−ピペリジニル)−［［３，５−ビス1,1−ジメチルエチル］−４−ヒドロキシフェニル］メチル−ブチルマロネート、コハク酸ジメチル−１−（２−ヒドロキシエチル）−４−ヒドロキシ−２，２，６，６−テトラメチルピペリジン重縮合物等が挙げられる。
【００４７】
これらの紫外線吸収剤とヒンダードアミン系光安定剤（ＨＡＬＳ）は、組成物中に任意の量で添加されても良いが、コスト面から組成物の全量を基準として０．５〜５重量％の範囲で添加されることが好ましい。また、ＨＡＬＳはその塩基性が高い場合、樹脂含浸紙との転写性、密着性を阻害するため、組成物の全量を基準として０．１〜１重量％の範囲で添加されることが好ましい。更にアミンの構造としては３級アミンであることが好ましい。
【００４８】
酸化防止剤としては、フェノール系酸化防止剤、硫黄系酸化防止剤、リン系酸化防止剤が挙げられる。レベリング剤、消泡剤としてはシリコン系、アクリルポリマー系など公知のものが使用でき、特に限定はされないが、アクリルポリマー系の方が、転写性、密着性の点から好ましい。防菌防かび剤としては、銀系無機化合物、バイナジン、プリベントール、チエベンダドール、ベンズイミダゾール、チアゾリルスルファミド化合物等が挙げられる。摩耗性付与剤としては、シリカ、アルミナ、微粒子酸化チタン、沈降性硫酸バリウム等の無機化合物が使用できる。
【００４９】
顔料としては一般的に用いられているものを利用でき、なかでも耐光性、耐候性の高いものが望ましい。耐光性、耐候性の高い顔料としては、例えばキナクリドン系、アンスラキノン系、ペリレン系、ペリノン系、ジケトピロロピロール系、イソインドリノン系、縮合アゾ系、ベンズイミダゾロン系、モノアゾ系、不溶性アゾ系、ナフトール系、フラバンスロン系、アンスラピリミジン系、キノフタロン系、ピランスロン系、ピラゾロン系、チオインジゴ系、アンスアンスロン系、ジオキサジン系、フタロシアニン系、インダンスロン系等の有機顔料や、ニッケルジオキシンイエロー、銅アゾメチンイエロー等の金属錯体、酸化チタン、酸化鉄、酸化亜鉛等の金属酸化物、硫酸バリウム、炭酸カルシウム等の金属塩、カーボンブラック、アルミニウム、雲母等の無機顔料が挙げられる。<BR>
染料としては、アゾ系、キノリン系、スチルベン系、チアゾール系、インジゴイド系、アントラキノン系、オキサジン系等が挙げられる。これら添加剤を加える場合、所定に配合された本発明の組成物に対し、組成物の全量を基準として添加される。
【００５０】
次に、本発明の組成物を用いた転写シートについて説明する。転写シートは転写層，転写シート用基材から構成される。まず、転写層は、トリアジン環含有（メタ）アクリレートプレポリマー（Ａ）１０〜５０重量％、（Ａ）以外の一級水酸基を有する活性エネルギー線重合性化合物（Ｂ）５〜５０重量％、（Ａ）以外の４〜１５個のエチレン性不飽和結合を有し、一級水酸基を有さない活性エネルギー線重合性化合物（Ｃ）１０〜５０重量％からなる組成物を活性エネルギー線を照射することにより、硬化せしめたものである。
【００５１】
転写シートの転写層の厚みは特に限定されないが、好ましくは５〜１５０μｍ、更に好ましくは１０〜８０μｍである。５μｍより薄い場合、転写後の表面光沢が化粧板用基材または樹脂含浸紙の表面形状の影響により、著しく劣り、１５０μｍより厚い場合には、転写シートの反りが大きくなり、安定性が低下する要因となる。
【００５２】
転写層の形成は、上記組成物を公知の方法で、基材上に塗布した後、活性エネルギー線を照射、硬化せしめることにより、行うことができる。組成物の塗布方式としては、グラビアコート方式、リバースコート方式、ダイコート方式、リップコート方式、コンマコート方式、ブレードコート方式、ロールコート方式、ロールコート方式、ナイフコート方式、カーテンコート方式、スロットオリフィス方式、スプレーコート方式等が挙げられる。この場合、数回に分けて塗布しても良いし、１回で塗布しても良く、また異なる方式を複数組み合わせても良い。
【００５３】
活性エネルギー線としては、紫外線、電子線が挙げられる。紫外線により硬化する場合には、本発明の組成物中に光開始剤、場合により光増感剤、光促進剤を含有せしめる必要がある。ラジカル重合用光開始剤としては、特に限定はなく既知の種類のものが使用可能であるが、例えばベンゾインモノメチルエーテル、ベンゾインイソプロピルエーテル、ベンゾフェノン、ベンジルジメチルケタール、２，２−ジェットキシアセトフェノン、１−ヒドロキシシクロヘキシルフェニルケトン等が挙げられ、光増感剤としては、２ークロロチオキサントン、２，４−ジエチルチオキサントン、２，４−ジイソプロピルチオキサントン等が挙げられる。また、光促進剤としては、例えばｐ−ジメチルアミノ安息香酸エチル、ｐ−ジメチルアミノ安息香酸イソアミル、ｐ−ジメチルアミノ安息香酸２−ｎ−プトキシエチル、安息香酸２−ジメチルアミノエチル等が挙げられる。更に、光カチオン重合用開始剤としては、ジアリルヨードニウム塩及びトリアリールスルホニウム塩等が挙げられる。添加量としては特に限定されず、任意の量を添加して使用することが可能である。紫外線照射装置としては、高圧水銀灯やメタルハライドランプ等既知の装置を使用でき、照射エネルギーは１００〜２０００ｍＪ／ｃｍ２、さらに３００〜７００ｍＪ／ｃｍ２がより好ましい。
【００５４】
また、電子線により硬化する場合には、従来既知の硬化装置を使用することができ、照射線量は１０ｋＧｙ〜２００ｋＧｙが好ましく、さらに３０ｋＧｙ〜１００ｋＧｙがより好ましい。１０ｋＧｙ未満だと完全硬化ができず、２００ｋＧｙを越えると電子線照射管の寿命は著しく短くなり、経済的に好ましくない。また、加速電圧は基材上に設ける塗膜厚みおよび密度により設定されるが、５０ｋｖから３００ｋｖ、さらに、１５０ｋｖ〜２５０ｋｖがより好ましい。
【００５５】
以上の様に、転写層は、紫外線、電子線のいずれでも硬化することが可能であるが、電子線により硬化することがより好ましい。紫外線硬化の場合、経時で開始剤およびその分解物が表面にブリードして、化粧板表面の物性を低下させる可能性があり、また、硬化時に紫外線による熱で、転写シートにシワがよる変形等の不具合が生じる可能性がある。それに対して、電子線硬化の場合、開始剤は未使用であり、また熱による転写シートの変形はほとんど無く、化粧板表面の物性の低下、および転写シートの変形は見られない。さらに、電子線で硬化する場合、通常、窒素雰囲気下で電子線を照射して、対象物の硬化を行うが、本発明ではその雰囲気中の酸素濃度を３０００ｐｐｍ〜２０％に調整して、硬化することがより好ましい。これにより、転写層は基材側が通常と同じ様に硬化し、逆に表面側は硬化度が低下するため、転写の際、転写層が樹脂含浸紙になじみやすくなり、密着性がより向上する。
【００５６】
転写シートを構成する基材としては、一般的な熱可塑性樹脂のフィルム、シート状基材が使用できる。熱可塑性樹脂としては、例えばポリプロピレン（以降ＰＰと略す），ポリエチレン，エチレン−酢酸ビニル共重合体（以降ＥＶＡと略す），ポリイソブチレン，ポリブタジエン等のオレフィン系樹脂、ポリエチレンテレフタレート（以降ＰＥＴと略す），ポリエチレンナフタレート，ポリブチレンテレフタレート（以降ＰＢＴと略す）等のポリエステル系樹脂、ポリメタクリル酸メチル等のアクリル系樹脂、ポリスチレン，アクリロニトリル−ブタジエン−スチレン，ポリ塩化ビニル，ポリ塩化ビニリデン，ポリビニルアルコール，ポリエチレン−ビニルアルコール等のビニル系樹脂、その他、ウレタンエラストマー，ポリカーボネート，ポリイミド，ポリフェニレンサルファイド，ポリエーテルエーテルケトン、フッ素樹脂、ポリメチルペンテン、アイオノマー等が挙げられる。これらの樹脂を紙と貼り合せ、あるいは多層化し、転写シート基材とすることも可能である。このなかでも、転写層との剥離性、耐熱性、強度、コスト等の点から、特にＰＰ，ＰＥＴ，ＰＢＴおよびこれらを変性した樹脂が好ましい。
【００５７】
基材の厚みは、一般的に１〜５００μｍであるが、１０〜２００μｍが好ましく、特に１０〜１００μｍであることが好ましい。１μｍ未満では、転写層の硬化収縮による基材の断裂、破壊が生じやすくなるため、塗装フィルムの安定性が劣り、５００μｍを越えると巻きロールにした際の、１ロール当たりの長さが短くなり、生産効率が低く、またコスト的にも不利である。また、基材には、化粧板表面に光学的意匠性を付与する目的で、転写された転写層表面が所定の意匠性を有するように、被塗装面にマット化処理、エンボス処理を施してもよい。更に、転写層との適度な密着性を付与する目的でコロナ処理、プラズマ処理などの表面処理を施しても良く、逆に、離型性を付与する目的で、シリコン系コーティング剤、アクリル−メラミン系プライマー等を塗布しておいても良く、それらはフィルムの安定性、生産性を考慮して、調整される。
【００５８】
次に、転写シートを用いた化粧板の製造方法について説明する。前述の転写シートと熱硬化性樹脂含浸紙とを、その転写層が該熱硬化性樹脂含浸紙に当接するように積層し、加熱加圧機により一体成形した後、該転写シートの基材を剥離することにより、目的の化粧板を得ることができる。樹脂含浸紙としては、樹脂含浸パターン紙、樹脂含浸オーバーレイ紙、樹脂含浸コア紙などが挙げられ、樹脂含浸パターン紙を用いる場合、パターン紙の柄を保護する目的で樹脂含浸オーバーレイ紙を転写シートと樹脂含浸パターン紙の間に挿入しても差し支えない。
【００５９】
樹脂含浸パターン紙は化粧板用化粧紙で、α−セルロ−ス繊維、クラフトパルプ、リンタ−パルプなどの天然繊維のほか、ビニロン繊維、ナイロン繊維、アクリル繊維などの合成繊維から製造された紙基材及び不織布、あるいは天然繊維や合成繊維から作られた織布にグラビア印刷等により柄を設けるか、または着色顔料を抄き込んだ抄造紙にメラミン樹脂、グアナミン樹脂、フェノール樹脂、ジアリルフタレート樹脂、不飽和ポリエステル樹脂などの熱硬化性樹脂よりなる樹脂液を含浸もしくは塗工し乾燥したものが用いられるが、とりわけ、耐熱性、硬度耐変色性に優れるメラミン樹脂含浸パターン紙を用いるのが望ましい。
【００６０】
樹脂含浸オーバーレイ紙は化粧板用表面紙で、α−セルロ−ス繊維を主成分とする化粧板用表面紙に樹脂含浸パターン紙と同様の熱硬化性樹脂よりなる樹脂液を含浸もしくは塗工し乾燥したものであり、とりわけメラミン樹脂含浸オーバーレイ紙が前記同様の理由から好ましい。
【００６１】
樹脂含浸コア紙はクラフト紙、不織布、クロスなどの基材にフェノール樹脂、メラミン樹脂、不飽和ポリエステル樹脂などの熱硬化性樹脂よりなる樹脂液を含浸させたものであり、とりわけレゾール型のフェノール樹脂を主成分とする樹脂液を含浸し乾燥したフェノール樹脂含浸コア紙が耐水性、耐熱性、強度などに優れ好適に用いられる。
【００６２】
このレゾール型のフェノール樹脂はフェノール類とアルデヒド類を塩基性触媒下で反応させ溶剤を適量加えたもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。また、必要に応じてパラトルエンスルフォンアミド、桐油、ＤＯＰ、ＴＣＰ（トリクレジルホスフェート）などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類が挙げられる。
【００６３】
オーバーレイ紙、パターン紙を用いて化粧板を得るためには強度を保持するために化粧板用基材とともに積層される。化粧板用基材としては、前記樹脂含浸コア紙の他、合板，パーティクルボード，中密度繊維板などの木質系基材、石膏ボード，ケイカル板などの無機質系基材などが適用できるが、耐水性の面から樹脂含浸コア紙がとりわけ好ましい。
【００６４】
次に、本発明の組成物を用いた化粧板の成型パターンを示す。本発明の組成物を用いた転写シートの転写層は、どの樹脂含浸紙に対しても、高い密着性を示すため、よって、成型のパターンとしては、（１）樹脂含浸コア紙−転写シート［図１］（２）樹脂含浸コア紙−樹脂含浸パターン紙−転写シート［図２］（３）樹脂含浸コア紙−樹脂含浸パターン紙−樹脂含浸オーバーレイ紙−転写シート［図３］などの組み合わせが挙げられ、とりわけ樹脂含浸パターン紙を用いるとその色調、柄が反映され多彩な仕上がり外観を呈する。また、これらの組み合わせ以外でも転写シートが熱硬化性樹脂を含浸した含浸紙に接してさえいればよく、例えば（２）、（３）の場合には樹脂含浸コア紙の代わりに木質系基材や無機質系基材の如く熱硬化性樹脂が含浸されていないものを用いても構わない。
【００６５】
加熱加圧機は、多段式ホットプレスによる平板プレス機、連続プレス機などが挙げられる。前述の成型例に従い、樹脂含浸パターン紙、樹脂含浸オーバーレイ紙を用いて化粧板を製造する場合は、化粧板用基材を適宜選択し樹脂含浸パターン紙と樹脂含浸オーバーレイ紙を積層し、転写シートの転写層が樹脂含浸オーバーレイ紙と接するように載置し、しかる後、温度１００℃〜２００℃、圧力１０〜１００ｋｇ／ｃｍ２、時間１０秒から１２０分間熱圧成形を行い、成形後転写シートを剥離除去することにより、化粧板を得ることが出来る。
【実施例１】
【００６６】
（製造例１）トリアジン環含有（メタ）アクリレートプレポリマー（Ａ）の製造例１
攪拌装置、温度計、気体吹き込み管、留分追い出し用冷却管を備えた２リットルのセパラブルフラスコに２−ヒドロキシエチルメタアクリレート７８１ｇ（６モル）、メラミン１２６ｇ（１モル）、９５％パラホルムアルデヒド１８９ｇ（ホルムアルデヒドとして６モル）、ハイドロキノンモノメチルエーテル０．０５ｇを加え昇温した。メラミン及びパラホルムアルデヒドが２−ヒドロキシエチルメタアクリレートに溶解したのち、パラトルエンスルホン酸１．２ｇを添加し、反応液中に空気を吹き込みながら液温を１００℃に保ちつつ追出留分重量が１０８ｇになるまで反応した。（ポリスチレン換算の数平均分子量７１６、重量平均分子量５４１３。）無色透明で粘度が１．３Ｐａ・Ｓ／（２０℃）のトリアジン環含有メタアクリレートプレポリマー（Ａ−１）を得た。
【００６７】
（製造例２）トリアジン環含有（メタ）アクリレートプレポリマー（Ａ）の製造例２
攪拌装置、温度計、気体吹き込み管、留分追い出し用冷却管を備えた２リットルのセパラブルフラスコに４−ヒドロキシブチルアクリレート８６４ｇ（６モル）、メラミン１２６ｇ（１モル）、９５％パラホルムアルデヒド１８９ｇ（ホルムアルデヒドとして６モル）、ハイドロキノンモノメチルエーテル０．０５ｇを加え昇温した。メラミン及びパラホルムアルデヒドが２−ヒドロキシエチルメタアクリレートに溶解したのち、パラトルエンスルホン酸１．２ｇを添加し、反応液中に空気を吹き込みながら液温を１００℃に保ちつつ追出留分重量が１０８ｇになるまで反応した。（ポリスチレン換算の数平均分子量７７８、重量平均分子量３７８１）無色透明で粘度が０．６Ｐａ・Ｓ／（２０℃）のトリアジン環含有アクリレートプレポリマー（Ａ−２）を得た。
【実施例２】
【００６８】
厚さ５０μｍのニ軸延伸ポリプロピレンフィルムの表面に下記配合からなる活性エネルギー線重合性組成物を４０ｇ／ｍ２塗布し、６００ｍＪ／ｃｍ２の紫外線を照射して硬化させ、転写シート（１）を得た。化粧板用基材として、フェノール樹脂含浸コア紙を４枚重ね、前記転写シートの転写層をフェノール樹脂含浸コア紙側に向けて載置し、更にステンレス板で上下から挟み込み、プレス機に挿入し、プレスを行った。温度は１４０℃、圧力は４０ｋｇ／ｃｍ２、保持時間は３０分であった。終了後、直ちにプレス機熱盤を冷却し、熱盤温度が４０℃以下となったところで、成型物を取り出した。転写シート基材を剥離したところ、転写層が転写された化粧板（１ａ）を得た。また、フェノール樹脂含浸コア紙を４枚とメラミン樹脂含浸パターン紙１枚を重ね、前記転写シートの転写層をメラミン樹脂含浸パターン紙側に向けて載置し同様に成型して化粧板（１ｂ）を得た。更にまた、フェノール樹脂含浸コア紙を４枚とメラミン樹脂含浸パターン紙１枚とメラミン樹脂含浸オーバーレイ紙１枚を重ね、前記転写シートの転写層をメラミン樹脂含浸オーバーレイ紙側に向けて載置し同様に成型して化粧板（１ｃ）を得た。
【００６９】
トリアジン環含有メタアクリレートプレポリマー（Ａ−１）
４０重量部
２−ヒドロキシエチルアクリレート
３０重量部
脂肪族系６官能ウレタンアクリレート（共栄社製  ：ＵＡ−３０６Ｈ）
３０重量部
光開始剤（チバスペシャリティケミカルズ製  ：イルガキュア６５１）
１重量部
【実施例３】
【００７０】
厚さ１００μｍの二軸延伸ＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（２）を得た。ついで実施例１と同様にプレスを行い、転写シート基材を剥離したところ、転写層が転写された化粧板（２ａ、２ｂ、２ｃ）を得た。
【００７１】
トリアジン環含有メタアクリレートプレポリマー（Ａ−１）
４０重量部
２−ヒドロキシエチルアクリレート
３０重量部
脂肪族系６官能ウレタンアクリレート（共栄社製  ：ＵＡ−３０６Ｈ）
３０重量部
【実施例４】
【００７２】
厚さ５０μｍのＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（３）を得た。ついで実施例１と同様にプレスを行い、転写シート基材を剥離したところ、転写層が転写された化粧板（３ａ、３ｂ、３ｃ）を得た。
【００７３】
トリアジン環含有アクリレートプレポリマー（Ａ−２）
１５重量部
４−ヒドロキシブチルアクリレート
１０重量部
脂肪族系６官能ウレタンアクリレート（共栄社製  ：ＵＡ−３０６Ｈ）
５０重量部
トリメチロールプロパントリアクリレート
２５重量部
【実施例５】
【００７４】
厚さ１００μｍのＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（４）を得た。ついで実施例１と同様にプレスを行い、転写シート基材を剥離したところ、転写層が転写された化粧板（４ａ、４ｂ、４ｃ）を得た。
【００７５】
トリアジン環含有（メタ）アクリレートプレポリマー（三和ケミカル製）
ニカラックＭＸ−３０２）                              ４０重量部
２−ヒドロキシエチルアクリレート
３０重量部
脂肪族系６官能ウレタンアクリレート（共栄社製  ：ＵＡ−３０６Ｈ）
３０重量部
【実施例６】
【００７６】
厚さ８０μｍのウレタンエラストマーフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（５）を得た。ついで実施例１と同様にプレスを行い、転写シート基材を剥離したところ、転写層が転写された化粧板（５ａ、５ｂ、５ｃ）を得た。
【００７７】
トリアジン環含有アクリレートプレポリマー（Ａ−２）
１５重量部
４−ヒドロキシブチルアクリレート
４５重量部
芳香族系６官能ウレタンアクリレート（サートマー社製  ：ＣＮ９７５）
４０重量部
【実施例７】
【００７８】
厚さ１００μｍのＰＥＴフィルムの表面に下記配合からなる活性エネルギー線重合性組成物を４０ｇ／ｍ２塗布し、窒素雰囲気下１５０ｋｖ，７０ｋＧｙの電子線を照射して硬化させ、転写シート（６）を得た。化粧板用基材として、フェノール樹脂含浸コア紙を４枚重ね、前記転写シートの転写層をフェノール樹脂含浸コア紙側に向けて載置し、更にステンレス板で上下から挟み込み、プレス機に挿入し、プレスを行った。温度は１７０℃、圧力は４０ｋｇ／ｃｍ２、保持時間は５分であった。終了後、プレス機熱盤を冷却することなく、成型物を取り出した。転写シート基材を剥離したところ、転写層が転写された化粧板（６ａ）を得た。また、フェノール樹脂含浸コア紙を４枚とメラミン樹脂含浸パターン紙１枚を重ね、前記転写シートの転写層をメラミン樹脂含浸パターン紙側に向けて載置し同様に成型して化粧板（６ｂ）を得た。更にまた、フェノール樹脂含浸コア紙を４枚とメラミン樹脂含浸パターン紙１枚とメラミン樹脂含浸オーバーレイ紙１枚を重ね、前記転写シートの転写層をメラミン樹脂含浸オーバーレイ紙側に向けて載置し同様に成型して化粧板（６ｃ）を得た。
【００７９】
トリアジン環含有メタアクリレートプレポリマー（Ａ−１）
４０重量部
４−ヒドロキシブチルアクリレート
２０重量部
脂肪族系６官能ウレタンアクリレート（共栄社製  ：ＵＡ−３０６Ｈ）
４０重量部
紫外線吸収剤
（チバスペシャリティケミカルズ社製  チヌビン４００）
２重量部
ヒンダードアミン系光安定剤
（チバスペシャリティケミカルズ製  チヌビン２９２）
０．５重量部
【実施例８】
【００８０】
厚さ８０μｍのＰＢＴフィルムの表面に下記配合からなる活性エネルギー線重合性組成物を４０ｇ／ｍ２塗布し、窒素雰囲気下１５０ｋｖ，７０ｋＧｙの電子線を照射して硬化させ、転写シート（７）を得た。ついで実施例６と同様にプレスを行い、転写シート基材を剥離したところ、転写層が転写された化粧板（７ａ、７ｂ、７ｃ）を得た。
【００８１】
トリアジン環含有（メタ）アクリレートプレポリマー（Ａ−１）
３０重量部
４−ヒドロキシブチルアクリレート
１５重量部
ペンタエリスリトールトリアクリレート
１５重量部
脂肪族系６官能ウレタンアクリレート（共栄社製  ＵＡ−３０６Ｈ）
４０重量部
アルミナ粉末（昭和電工製  アルナビーズ  Ａ３０−Ｓ）
５重量部
比較例１
厚さ１００μｍのＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（８）を得た。ついで実施例６と同様にプレスを行い、転写シート基材を剥離したところ、転写層が転写された化粧板（８ａ、８ｂ、８ｃ）を得た。
【００８２】
トリアジン環含有メタアクリレートプレポリマー（Ａ−１）
５重量部
４−ヒドロキシブチルアクリレート
３０重量部
脂肪族系６官能ウレタンアクリレート（共栄社製  ＵＡ−３０６Ｈ）
４０重量部
トリメチロールプロパントリアクリレート
２５重量部
比較例２
厚さ１００μｍのＰＥＴフィルムの表面に下記配合からなる活性エネルギー線重合性組成物を４０ｇ／ｍ２塗布しようとしたが、組成物の粘度が高く、均一な塗布面が得られなかった。
【００８３】
トリアジン環含有メタアクリレートプレポリマー（Ａ−１）
６０重量部
４−ヒドロキシブチルアクリレート
１０重量部
脂肪族系６官能ウレタンアクリレート（共栄社製  ＵＡ−３０６Ｈ）
３０重量部
比較例３
厚さ１００μｍのＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（９）を得た。ついで実施例１と同様にプレスを行い、転写シート基材を剥離したところ、転写層が転写された化粧板（９ａ、９ｃ）を得た。
【００８４】
トリアジン環含有メタアクリレートプレポリマー（Ａ−１）
２０重量部
４−ヒドロキシブチルアクリレート
３重量部
脂肪族系６官能ウレタンアクリレート（共栄社製  ＵＡ−３０６Ｈ）
４５重量部
トリメチロールプロパントリアクリレート
３２重量部
比較例４
厚さ１００μｍのＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（１０）を得た。ついで実施例１と同様にプレスを行い、転写シート基材を剥離したところ、転写層が転写された化粧板（１０ａ、１０ｂ、１０ｃ）を得た。
【００８５】
トリアジン環含有メタアクリレートプレポリマー（Ａ−１）
２０重量部
４−ヒドロキシブチルアクリレート
６０重量部
脂肪族系６官能ウレタンアクリレート（共栄社製  ＵＡ−３０６Ｈ）
１０重量部
トリメチロールプロパントリアクリレート
１０重量部
比較例５）
厚さ１００μｍのＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（１１）を得た。ついで実施例１と同様にプレスを行い、転写シート基材を剥離したところ、保護層が転写された化粧板（１１ａ、１１ｂ、１１ｃ）を得た。
【００８６】
トリアジン環含有メタアクリレートプレポリマー（Ａ−１）
３０重量部
４−ヒドロキシブチルアクリレート
３０重量部
脂肪族系６官能ウレタンアクリレート（共栄社製  ＵＡ−３０６Ｈ）
５重量部
トリプロピレングリコールジアクリレート
３５重量部
比較例６
厚さ１００μｍのＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（１２）を得た。ついで実施例１と同様にプレスを行い、転写シート基材を剥離したところ、保護層が転写された化粧板（１２ａ、１２ｂ、１２ｃ）を得た。
【００８７】
トリアジン環含有メタアクリレートプレポリマー（Ａ−１）
３０重量部
４−ヒドロキシブチルアクリレート
１０重量部
脂肪族系６官能ウレタンアクリレート（共栄社製  ＵＡ−３０６Ｈ）
６０重量部
比較例７
厚さ１００μｍのＰＥＴフィルムの表面に下記配合からなる活性エネルギー線重合性組成物を４０ｇ／ｍ２塗布し、窒素雰囲気下１５０ｋｖ，５０ｋＧｙの電子線を照射して硬化させ、転写シート（１３）を得た。ついで実施例５と同様にプレスを行い、転写シート基材を剥離したところ、転写層が転写された化粧板（１３ａ、１３ｂ、１３ｃ）を得た。
【００８８】
イソシアヌル酸エチレンオキサイド変性トリアクリレート
（東亞合成化学製、  アロニックスＭ３１５）
１０重量部
４−ヒドロキシブチルアクリレート
３０重量部
脂肪族系６官能ウレタンアクリレート（共栄社製  ＵＡ−３０６Ｈ）
４５重量部
トリメチロールプロパントリアクリレート
１５重量部
評価結果を、表１，２に示す。
【００８９】
【表１】
2007231284.tif 000008
【００９０】
【表２】
2007231284.tif 000009
【００９１】
化粧板の性能方法は以下の方法を用いて行った。
転写性    ：  転写基材剥離時の樹脂含浸紙への転写層の転写状態。
（評価基準）  １０  ：  完全に転写。
【００９２】
８  ：  全体の８０％が転写。
【００９３】
６  ：  全体の６０％が転写。
【００９４】
４  ：  全体の４０％が転写。
【００９５】
２  ：  全体の２０％が転写。
【００９６】
０  ：  全く転写せず。
密着性    ：  化粧板表面にカッターナイフにてクロスカットを入れセロテープ（登録商標）にて剥離した後、転写層の剥離状態を目視判定（ＪＩＳＫ５４００塗料一般試験法  Ｘカットテープ法準拠）。
（評価基準）  １０  ：  剥がれが全く無い。
【００９７】
８  ：  交点に剥がれが無く、Ｘカット部にわずかに剥がれが有る。
【００９８】
６  ：  Ｘカット部のいずれかの方向に、１．５ｍｍ以内の剥がれが有る。
【００９９】
４  ：  Ｘカット部のいずれかの方向に、３．０ｍｍ以内の剥がれが有る。
【０１００】
２  ：  テープを貼ったＸカット部の大部分に剥がれが有る。
【０１０１】
０  ：  Ｘカット部よりも大きく剥がれる。
耐水密着性：  化粧板を沸騰水中で、２時間煮沸し、更に１００℃の電気オーブンで２時間乾燥した後、表面にカッターナイフにてクロスカットを入れ、セロテープ（登録商標）にて剥離した後、転写層の剥離状態を目視判定（ＪＩＳＫ５４００塗料一般試験法  Ｘカットテープ法準拠）。
（評価基準）密着性評価と同じ。但し、煮沸中に剥離が生じたものは、＊印。
耐擦傷性  ：  ＃０００スチールウールを用いて、荷重１ｋｇ  ２０往復擦った後の表面の傷状態を目視観察。
（評価基準）○  ：  全く傷が入らない。
【０１０２】
△  ：  僅かに傷が入る。
【０１０３】
×  ：  顕著に傷が目立つ。
耐薬品性、耐汚染性  ：  ＪＩＳＫ６９０２（熱硬化性化粧板試験方法）に準拠して、各種薬品、汚染性物質への耐性を目視観察
（評価基準）○  ：  塗膜に変化無し
△：  塗膜にやや跡が残るまたは塗膜が変色。
【０１０４】
×  ：  塗膜に顕著な変化が見られる。
【図面の簡単な説明】
【０１０５】
【図１】本発明の組成物を用いて製造した化粧板の製造方法を示す模式構成断面図。
【図２】他の化粧板の製造方法をす模式構成断面図。
【図３】他の化粧板の製造方法を示す模式構成断面図。
【符号の説明】
【０１０６】
１  熱盤
２  当て板
３  転写シートの基材
４  転写層
５  樹脂含浸コア紙
６  樹脂含浸パターン紙
７  樹脂含浸オーバーレイ紙
【図１】
2007231284.tif 000014
【図２】
2007231284.tif 000015
【図３】
2007231284.tif 000016
【手続補正書】
【提出日】平成19年4月6日(2007.4.6)
【手続補正１】
【補正対象書類名】明細書
【補正対象項目名】０００３
【補正方法】変更
【補正の内容】
【０００３】
しかしながら、一般的に上記耐性を有するような塗膜は、分子中に多くの反応性官能基を有する材料を架橋させてなるものであって、高い架橋密度を有する場合が多く、その塗膜を直接化粧板に密着させようとした場合、塗膜の緻密さ，硬化収縮等により、化粧板表面への密着性が著しく劣る場合が多い。よって、転写の場合には、プライマーや接着剤層などを転写シートの塗膜側、または化粧板側に設けて、密着性を確保しているのが現状である。この場合、接着層を設けるための余分な操作や離型紙などが必要になり、生産性およびコストの面で不利である。特にバッチ方式で作られる、高圧メラミン化粧板などの場合には、生産性が低下してしまう。また、塗布または転写後に硬化する場合には、その製造ラインに乾燥装置や高価な活性エネルギー線発生装置が必要になり、作業スペースやコスト的な面で不利である。従って、本発明の目的は、プライマーや接着剤を用いることなく、化粧板表面に優れた耐擦傷性、耐薬品性、耐汚染性、耐候性を付与するのに好適な活性エネルギー線硬化性樹脂組成物を提供することである。
【手続補正２】
【補正対象書類名】明細書
【補正対象項目名】００１５
【補正方法】変更
【補正の内容】
【００１５】
以下、本発明について詳細に説明する。まず、本発明の転写用の活性エネルギー線硬化性樹脂組成物は、トリアジン環含有（メタ）アクリレートプレポリマー（Ａ）１０〜５０重量％、化４で示される（Ａ）以外の一級水酸基を有する活性エネルギー線重合性化合物（Ｂ）５〜５０重量％、（Ａ）以外の４〜１５個のエチレン性不飽和結合を有し、一級水酸基を有さない活性エネルギー線重合性化合物（Ｃ）１０〜５０重量％から構成されるものである。
【手続補正３】
【補正対象書類名】明細書
【補正対象項目名】００２８
【補正方法】変更
【補正の内容】
【００２８】
また、この中でも、化８で示されるものが好ましい。